(57)【要約】      （修正有）【課題】繊維模様付きクラフト紙における繊維模様形成材であるノットパルプ又はドライファイバーに近似した繊維模様を醸成すると共に、コストダウンを達成し、市場への安定供給を可能とする繊維模様付きクラフト紙を提供する。【解決手段】廃麻袋の繊維３を組成分として含有し、表面に該廃麻袋の繊維３による繊維模様を有する繊維模様付きクラフト紙１。具体例として、切茶繊維４と、針葉樹パルプの繊維又は／及び広葉樹パルプの繊維５と、廃麻袋の繊維３を組成分として含有し、表面に該廃麻袋の繊維３による繊維模様を有する繊維模様付きクラフト紙１。【選択図】図１
2010150691.tif 000002
【特許請求の範囲】
【請求項１】
廃麻袋の繊維を組成分として含有し、表面に該廃麻袋の繊維による繊維模様を有する繊維模様付きクラフト紙。
【請求項２】
切茶繊維と、針葉樹パルプの繊維又は／及び広葉樹パルプの繊維と、廃麻袋の繊維を組成分として含有し、表面に該廃麻袋の繊維による繊維模様を有する繊維模様付きクラフト紙。
【請求項３】
上記麻袋がジュート又はケナフから成る請求項１又は２記載の繊維模様付きクラフト紙。
【発明の詳細な説明】
【技術分野】
【０００１】
本発明は表面に繊維模様を有する繊維模様付きクラフト紙に関する。
【背景技術】
【０００２】
表面に繊維模様を出すための原料として、ノットパルプ或いはドライファイバーを用いたクラフト紙が既知である。
【０００３】
ノットパルプは廃木材を物理的に磨り潰し繊維化したものであり、ドライファイバーは製材時に発生する木の皮部分を繊維化したものであるが、近年何れも入手し難くなり、製品（繊維模様付きクラフト紙）の安定供給に支障を来す市場状況となり、その対策が喫緊の課題となっている。
【０００４】
他方繊維模様付きクラフト紙はその独特の風合いから各種包装容器等の原紙としての需要が高く、代替クラフト紙の提供が希求されている。
【発明の開示】
【発明が解決しようとする課題】
【０００５】
本発明は上記市場の実状に鑑み、上記ノットパルプ又はドライファイバーの代替物について種々検討と試行を重ね、輸入コーヒー豆の麻袋がノットパルプ又はドライファイバー調の繊維模様を醸成でき、加えて廃麻袋独特の繊維模様を醸成できることを見出した。
【０００６】
コーヒー豆の麻袋は現在その大部分が有償にて産廃業者に処分を依頼しており、現在のところ入手コストがかからず、繊維模様付きクラフト紙のコストダウンに寄与できるばかりか、同クラフト紙に対する使用者の要請にも応えることができる。
【課題を解決するための手段】
【０００７】
本発明は上記ノットパルプ又はドライファイバーの代替物として、コーヒー豆の麻袋に代表される廃麻袋を用いた繊維模様付きクラフト紙を特徴とするものである。
【０００８】
その具体例として、切茶繊維と針葉樹パルプの繊維又は／及び広葉樹パルプの繊維中に、廃麻袋の繊維を混ぜ、その風合いを再現したものである。
【０００９】
上記麻袋、特にコーヒー豆の麻袋はジュート又はケナフから成り、該ジュート又はケナフは広葉樹パルプや針葉樹パルプの繊維に比べ繊維径が大きく、引っ張りに対する伸びが小さい特徴を有し、包装資材等として用いられる繊維模様付きクラフト紙の繊維模様形成材として適材である。
【発明の効果】
【００１０】
本発明によれば、麻袋の繊維によってノットパルプ又はドライファイバーに近似した繊維模様を醸成することができるばかりか、廃麻袋独特の繊維模様を醸成できる。
【００１１】
又麻袋の使用により繊維模様付きクラフト紙のコストダウンを達成でき、市場への安定供給を可能とする。
【００１２】
上記廃麻袋の繊維は重量比で２〜２０％の範囲で配合し、好ましくは３〜１０％の範囲で配合することにより、クラフト紙表面の繊維模様による風合いを良好に醸成することができる。
【発明を実施するための最良の形態】
【００１３】
以下本発明を実施するための最良の形態を図１乃至図３に基づき説明する。
【００１４】
本発明はノットパルプ又はドライファイバーの代替物として、コーヒー豆の麻袋に代表される廃麻袋を用いた繊維模様付きクラフト紙１を特徴とするものである。
【００１５】
具体例として、切茶繊維４と針葉樹パルプの繊維又は／及び広葉樹パルプの繊維５の混合物に廃麻袋の繊維３を配合し抄紙する。この廃麻袋の繊維３の長さは、目的とする繊維模様に応じ２ｍｍ〜１２ｍｍの範囲で選択する。
【００１６】
好ましくは、上記廃麻袋繊維３は５ｍｍ〜８ｍｍの範囲で選択する。又上記切茶繊維４と針葉樹パルプ又は／及び広葉樹パルプの繊維５の繊維長は従来のクラフト紙と同様、１ｍｍ〜１０ｍｍの範囲のものを用いる。
【００１７】
上記針葉樹パルプの繊維又は広葉樹パルプの繊維５は、漂白繊維又は未漂白繊維、又はこれらを混合した繊維の使用が可能である。
【００１８】
本発明は切茶繊維４と針葉樹パルプの繊維又は／及び広葉樹パルプの繊維５に加え、他の植物繊維又は合成繊維を配合した場合を含む。
【００１９】
上記繊維模様付きクラフト紙１は、その単層又は複層抄きクラフト紙の単体として用いられる他、図２に示すように、複層抄きの板紙２の表面に上記繊維模様付きクラフト紙１を単層又は複層抄きして抄き合わせ紙とするか、板紙２の表面に単層又は複層抄きの繊維模様付きクラフト紙１を接着剤を介し合紙して包装紙材等として用いる。
【００２０】
即ち繊維模様付きクラフト紙１を板紙２でバックアップした構造にして、各種包装紙、包装容器、封筒等の形成紙材として用いる。
【００２１】
上記切茶繊維４は重量比で１０〜９６％、針葉樹パルプの繊維又は／及び広葉樹パルプの繊維５は同２〜８０％、廃麻袋の繊維３は同２〜２０％の範囲で混合し、抄紙する。
【００２２】
上記麻袋、特にコーヒー豆の麻袋はジュート又はケナフから成り、該ジュート又はケナフは前記の通り、広葉樹パルプや針葉樹パルプの繊維に比べ繊維径が大きく、引っ張りに対する伸びが小さい特徴を有し、比較的濃い茶色の母材色を有し、繊維模様付きクラフト紙の繊維模様形成材として適材である。
【００２３】
上記切茶とは、製袋工場等より発生する印刷又は色刷りの無い製袋、封筒用クラフト紙の裁落（抜き屑）である。又切茶繊維４はパルパーにかけ離解した繊維である。
【００２４】
以下、繊維模様付きクラフト紙１の製造工程の一具体例について説明し、構造についての理解に供する。
【００２５】
（１）麻袋の前処理：麻袋を粉砕機にかけて粉砕し、該粉砕繊維を１０分〜４０分間蒸気で蒸し、柔らかくし、ほぐし易くする。
上記麻袋の粉砕機としては、例えば三力式万能粉砕機ＳＦ−８（大阪府東大阪市新町１４−３  株式会社三力製作所）を用い、解砕する。
【００２６】
（２）パルパーに針葉樹パルプ（ＮＵＫＰ）、上記前処理した麻袋の繊維を投入し、８０度〜９５度の加熱水を入れ５分〜２０分間浸漬した後、パルパーを運転し、離解されて混合された繊維を得る。
【００２７】
（３）染料を水で希釈しパルパー内に添加する。該染料は特に繊維模様を形成する麻袋の繊維を茶系に染色し際立たせる目的で使用されるものであり、例えば目的とする色に応じ、ブラック、レッド、イエローの順に染料を添加する。
又上記染料は上記クラフト紙全体を薄茶系に付色する。又染料を添加せずに、クラフト紙全体を白色に近い色にし、その中で茶系の廃麻袋の繊維による模様付けを出すことができる。
【００２８】
（４）パルパー内に染料を定着するための定着剤を水で希釈して投入すると共に、同定着剤として硫酸バンドを投入する。染料を用いない場合は、定着剤は不要である。
【００２９】
（５）（１）〜（４）で得られた原料と上記切茶繊維を混合する。
つまり、第１パルパーで（１）〜（４）の原料を調整し、第２パルパーで切茶繊維を生成することによって、染料による着色が施されていない切茶繊維を（１）〜（４）の原料に配合する。
染料を使用しない場合は、上記（２）のパルパー内に針葉樹パルプ（ＮＵＫＰ）と上記前処理した麻袋の繊維と一緒に切茶繊維を投入する。この場合、８０度〜９５度の加熱水を入れ５分〜２０分間浸漬した後に、切茶繊維を投入しパルパーを運転することができる。
【００３０】
（６）上記（５）で得られた原料内にサイズ剤と紙力増強剤を添加し、合わせて両剤の定着剤として硫酸バンドを添加し攪拌する。
【００３１】
（７）（６）で得られたスラリーを抄紙機にかけ、繊維模様付きクラフト紙を抄造する。
【００３２】
次に、上記繊維模様付きクラフト紙の組成分の配合例について説明する。
【００３３】
＜配合例１＞
切茶繊維            ８８％（重量比、以下同様）
針葉樹パルプ繊維     ４％
廃麻袋繊維           ８％
【００３４】
＜配合例２＞
切茶繊維            ９６％
針葉樹パルプ繊維      ２％
廃麻袋繊維            ２％
【００３５】
＜配合例３＞
切茶繊維            １０％
広葉樹パルプ繊維    ７０％
針葉樹パルプ繊維    １０％
廃麻袋繊維          １０％
【００３６】
＜配合例４＞
切茶繊維            ７２％
針葉樹パルプ繊維      ４％
廃麻袋繊維          ２０％
【００３７】
＜配合例５＞
切茶繊維            ９５％
針葉樹パルプ繊維      ２％
廃麻袋繊維            ２％
モルトフィード繊維    １％
【００３８】
配合例５におけるモルトフィードとは、ビール製造工程で出る廃棄物（ビールの搾り滓）である。その他植物繊維として、カカオの抽出残渣、コーヒーの抽出残渣、ヤシ殻繊維、木粉等を配合することができる。
【００３９】
図１Ａ，Ｂ、図２、図３（図面代用写真）は上記繊維模様付きクラフト紙１の表面色と繊維模様を例示しており、同図に示すように、繊維模様付きクラフト紙１の表面には、針葉樹パルプ又は／及び広葉樹パルプの細い繊維５と、切茶繊維４と、廃麻袋繊維３が混在して表面繊維模様を生成している。
【００４０】
前記のように、廃麻袋繊維３は相対的に太く濃い茶色を呈し、これと相対的に細い切茶繊維４とパルプ繊維５とが独特の表面繊維模様を形成する。
【００４１】
上記図３の図面代用写真はマイクロスコープを用い、１００倍に拡大し撮影した写真である。同写真の現物（カラー写真）は本出願と同時に物件提出書にて提出した。
【図面の簡単な説明】
【００４２】
【図１】Ａは繊維模様付きクラフト紙の断面図、Ｂは同平面図。
【図２】上記繊維模様付きクラフト紙を複層抄きの板紙の表面に抄造又は合紙した状態を示す断面図。
【図３】上記繊維模様付きクラフト紙の表面色と繊維模様を例示する図面代用写真。
【符号の説明】
【００４３】
１…繊維模様付きクラフト紙、２…板紙、３…廃麻袋繊維、４…切茶繊維、５…針葉樹パルプ又は広葉樹パルプの繊維。
【図１】
2010150691.tif 000003
【図２】
2010150691.tif 000004
【図３】
2010150691.tif 000005